(57)【要約】【課題】感光体のクリーニング性を高く維持しながら、クリーニングブレードの振動に起因するブレード鳴き等の異常音の発生を抑制でき、しかも感光体の耐摩耗性に優れ、かつ長期に高画質画像を安定して得ることができる画像形成装置を提供する。【解決手段】少なくとも帯電手段、画像露光手段、現像手段、転写手段、定着手段、クリーニング手段、および感光体を有する画像形成装置において、該感光体が、少なくとも感光層、樹脂中に無機フィラーを分散した表面保護層を有し、しかも該表面保護層の十点平均粗さＲｚが０．３〜２．０μｍであり、該クリーニング手段が、該感光体の表面をクリーニングするクリーニングブレードを有し、しかも該クリーニングブレード表面に球形シリコーン樹脂粒子が塗布されていることを特徴とする画像形成装置。【選択図】      図１
2004233881.tif 000002
【特許請求の範囲】
【請求項１】
少なくとも帯電手段、画像露光手段、現像手段、転写手段、定着手段、クリーニング手段、および感光体を有する画像形成装置において、該感光体が、少なくとも感光層、樹脂中に無機フィラーを分散した表面保護層を有し、しかも該表面保護層の十点平均粗さＲｚが０．３〜２．０μｍであり、該クリーニング手段が、該感光体の表面をクリーニングするクリーニングブレードを有し、しかも該クリーニングブレード表面に球形シリコーン樹脂粒子が塗布されていることを特徴とする画像形成装置。
【請求項２】
前記クリーニングブレード表面に塗布される球形シリコーン樹脂粒子が不定形形状を有する樹脂と混合塗布されていることを特徴とする請求項１に記載の画像形成装置。
【請求項３】
前記クリーニングブレード表面に塗布される不定形形状を有する樹脂がフッ素樹脂からなることを特徴とする請求項２記載の画像形成装置。
【請求項４】
前記感光体の表面保護層に含有される無機フィラーが金属酸化物であることを特徴とする請求項１〜３のいずれかに記載の画像形成装置。
【請求項５】
前記感光体の表面保護層に含有される金属酸化物が少なくとも酸化アルミニウムであることを特徴とする請求項４に記載の画像形成装置。
【請求項６】
前記感光体の表面保護層に含有される無機フィラーの平均粒径が０．１〜２．０μｍであることを特徴とする請求項１〜５のいずれかに記載の画像形成装置。
【請求項７】
前記感光体の表面保護層に電荷輸送物質を含有することを特徴とする請求項１〜６のいずれかに記載の画像形成装置。
【請求項８】
前記感光体の表面保護層に含有される電荷輸送物質が高分子電荷輸送物質であることを特徴とする請求項７に記載の画像形成装置。
【請求項９】
前記感光体の表面保護層に含有される高分子電荷輸送物質が少なくともトリアリールアミン構造を主鎖および／または側鎖に有するポリカーボネートであることを特徴とする請求項８に記載の画像形成装置。
【請求項１０】
画像形成装置本体と、該本体に対して着脱自在に装着しうるプロセスカートリッジを有し、該プロセスカートリッジが、少なくとも請求項１〜９のいずれかに記載のクリーニング手段と感光体とをカートリッジ容器に組み込んで構成したものであることを特徴とする画像形成装置。
【発明の詳細な説明】
【０００１】
【発明の属する技術分野】
本発明は、電子写真方式の感光体の表面をクリーニングするためのクリーニングブレードを備えた複写機、ファクシミリ、レーザープリンタ、ダイレクトデジタル製版機等に使用される画像形成装置及びプロセスカートリッジを装着した画像形成装置に関する。
【０００２】
【従来の技術】
複写機、レーザープリンタ等に応用されている電子写真感光体を用いた電子写真法とは、少なくとも電子写真感光体に一次帯電、画像露光、現像の過程を経た後、転写材へのトナー画像の転写、定着および電子写真感光体表面のクリーニングプロセスからなる方法である。
近年、これらの複写機、ファクシミリ、レーザープリンタ等のパーソナル化が進む中、電子写真装置およびプロセスの高耐久化（メンテナンスフリー化）、高安定化（高画像品質維持性）が要求されている。
使用される電子写真感光体としてセレン、酸化亜鉛、硫化カドミウム等の無機感光体が主流であった時代から、現在では、低価格、感光体設計の自由度の高さ、無公害性等から有機感光体が広く利用されるようになってきている。
【０００３】
この有機感光体は層構成別に分類することができ、例えば（１）ポリビニルカルバゾール（ＰＶＫ）に代表される光導電性樹脂、ＰＶＫ−ＴＮＦ（２、４，７−トリニトロフルオレノン）に代表される電荷移動錯体を導電性支持体上に設ける均質単層型、（２）フタロシアニンやペリレンなどの顔料を樹脂中に分散させたものを導電性支持体上に設ける分散単層型、（３）導電性支持体上に設ける感光層を、アゾ顔料などの電荷発生物質を含有する電荷発生層（ＣＧＬ）と、トリフェニルアミンなどの電荷輸送物質を含有する電荷輸送層（ＣＴＬ）に機能分離した積層型に分類することができる。積層型の場合、電荷発生層の上に電荷輸送層を設ける構造と、これと逆の構造があり、前者が一般的で、後者を特に逆層と呼ぶ場合がある。
特に積層型は高感度化に有利であり、加えて、高感度化や高耐久化に対する設計上の自由度が高いこともあって、現在、この機能分離型の層構成を有する感光体が主流となっている。
【０００４】
この機能分離型の感光体における静電潜像形成のメカニズムは、感光体を帯電した後光照射すると、光は透明な電荷輸送層を通過し、電荷発生層中の電荷発生物質により吸収され、光を吸収した電荷発生物質は、電荷キャリアを発生し、この電荷キャリアは電荷輸送層に注入され、帯電によって生じている電界にしたがって電荷輸送層中を移動し、感光体表面の電荷を中和することにより静電潜像を形成する。
機能分離型感光体においては、主に紫外部に吸収をもつ電荷輸送物質と、主に可視部に吸収をもつ電荷発生物質とを組み合わせて用いられており、多くの画像形成装置に採用されている。
【０００５】
近年、電子写真プロセスの高速化、小型化が進む中、感光体に対して、所要の感度、電気特性、および光学特性を備えていることに加えて、長期繰返し使用に際しても高画質を保つことのできる高信頼性、および高耐久化が強く要求されるようになってきた。
ところが、有機感光体の電荷輸送物質は多くが低分子化合物として開発されており、低分子化合物は単独で成膜性がないため、通常、不活性高分子に分散・混合して用いられる。このような低分子電荷輸送物質と不活性高分子からなる電荷輸送層は一般に柔らかく、機械的負荷により摩耗が生じ、感度の劣化による画像濃度低下や地肌汚れ等の異常画像を発生していた。さらに、最近では、高画質化を達成するために従来よりも小粒径のトナーを用いることが多くなってきており、この小粒径トナーがクリーニングブレードからすり抜けるのを規制するために、高ブレード圧でクリーニングを行なう結果、感光体表面の摩擦やキズ等の損傷を増大させている。
【０００６】
上記課題に対し、感光体の耐摩耗性を向上させる技術として、電荷輸送性能を有する構造単位を有し、かつ架橋構造を有するシロキサン系樹脂を含有する表面保護層が特開２０００−３３８７０４号公報、特開２０００−３３８７０４号公報等に開示されているが、これらの方法は、耐摩耗性が向上する一方、有機ケイ素系の架橋膜は未反応の加水分解性基やシラノール基が膜表面に残存しやすく、高湿環境下において水分子の吸着の影響を受けやすい。未反応基が多いと、高湿環境下において水分子や帯電時に生成する放電生成物の吸着が起こりやすくなり、その結果表面抵抗が低下し、画像流れ等の問題が発生するという副作用が生ずる。
【０００７】
また、金属酸化物からなるフィラーを含有した保護層を感光体表面に設ける技術が、特開平８−２６２７５６号公報（特許文献１）、特開平９−６２１３３号公報（特許文献２）、特開２００２−２０７３０８号公報、特開２００２−２２９２２７号公報等に開示されており、比較的長期にわたって安定に耐摩耗性、および電気特性を維持できることから有効な方法として注目されている。
しかしながら、これらのフィラーを含有した表面保護層を有する感光体は、クリーニングブレードとの密着性が低く、トナーがクリーニングブレードと感光体との間からすり抜けてクリーニング不良やそれに起因するフィルミング、融着などの画像劣化を引き起こしやくなる。この問題を解消すべく、ブレード圧を上げれば、感光体の駆動トルクが上昇して、クリーニングブレードのめくれを生じたり、ブレード鳴きを生じたりする。
【０００８】
また、装置の長期使用に伴い、帯電時に生ずるオゾン、ＮＯｘ等の帯電生成物が保護層表面に付着することで摩擦係数が上がって、クリーニングブレードと感光体表面との摺擦圧が増大する結果、前述したブレードめくれやブレード鳴きの発生に加え、ブレード先端の損傷によるクリーニング不良を引き起こし、感光体の摩耗をも促進することになる。
【０００９】
これらの課題に対し、例えば、クリーニングブレードエッジ部に低摩擦係数を有する潤滑剤を塗布する方法が提案されており、例えば、シリコンオイル（特開２００２−０９１２５６号公報）、フッ素オイル等の潤滑性液体、ポリフッ化ビニリデン、ポリテトラフルオロエチレン等のフッ素含有樹脂（特許第２９６２８４３号公報、特開平７−１８１８５１号公報等）、シリコーン樹脂、ポリオレフィン系樹脂、シリコングリース、フッ素グリース（実公平０６−０３５２５８号公報、特開２００２−１６２８８５号公報、特開平１０−２１４００９号公報等）、パラフィンワックス、脂肪酸エステル類、ステアリン酸亜鉛等の脂肪酸金属塩（特開平７−１８１８６２号公報）、黒鉛、二硫化モリブデン等の潤滑性固体や粉体等（特開平１０−３１４０１号公報）が挙げられる。
また特開平６−９５４１７号公報（特許文献３）や特開平７−９２８７６号公報（特許文献４）にはクリーニングブレードの表面層にフッ素原子含有樹脂微粒子やシリコーン樹脂微粒子を含有させたものも提案されている。
しかしながら、これらの潤滑剤を塗布した従来のクリーニング手段と、耐摩耗性の向上を目的として表面層にフィラーを含有した感光体との組み合わせにおいては、上記課題を解消し、高耐久化と高画質安定性を両立する効果が得られていない。
【００１０】
また、感光体のさらなる高耐久化の一手段として、表面保護層に含有するフィラー粒径を大きくし、表面凹凸性を付与することで耐摩耗性は著しく向上するが、フィラー粒径を大きくした場合、上記課題であるクリーニングブレードのめくれやブレード鳴きがさらに発生しやすくなる。
このように、クリーニングブレードと感光体間で発生するブレードめくれや鳴きの問題を解消し、かつ耐摩耗性を実現する手段が見出されていないのが実状である。
【００１１】
【特許文献１】
特開平８−２６２７５６号公報
【特許文献２】
特開平９−６２１３３号公報
【特許文献３】
特開平６−９５４１７号公報
【特許文献４】
特開平７−９２８７６号公報
【００１２】
【発明が解決しようとする課題】
本発明の目的は、感光体のクリーニング性を高く維持しながら、クリーニングブレードの振動に起因するブレード鳴き等の異常音の発生を抑制することができる画像形成装置、およびプロセスカートリッジを装着した画像形成装置を提供することにある。
また、本発明の目的は、感光体の優れた耐摩耗性とクリーニング性を有し、長期使用に対しても高画質画像が安定して得られる画像形成装置、およびプロセスカートリッジを装着した画像形成装置を提供することにある。
【００１３】
【課題を解決するための手段】
本発明者らは、上記課題を達成するべく検討を重ねた結果、フィラーを含有する保護層を感光体表面に設け、かつ該保護層の十点平均粗さＲｚとクリーニング手段に用いられるクリーニングブレード表面に塗布された潤滑剤を特定することにより、ブレードめくれやブレード鳴きを発生することなく、耐摩耗性を向上し、かつ安定したクリーニング性を長期にわたって維持する画像形成装置が得られることを見出し、本発明を完成するに至った。
【００１４】
すなわち、本発明によれば、下記（１）〜（１１）の画像形成装置、および画像形成装置用プロセスカートリッジを着脱自在に装着した画像形成装置が提供される。
（１）少なくとも帯電手段、画像露光手段、現像手段、転写手段、定着手段、クリーニング手段、および感光体を有する画像形成装置において、該感光体が、少なくとも感光層、樹脂中に無機フィラーを分散した表面保護層を有し、しかも該表面保護層の十点平均粗さＲｚが０．３〜２．０μｍであり、該クリーニング手段が、該感光体の表面をクリーニングするクリーニングブレードを有し、しかも該クリーニングブレード表面に球形シリコーン樹脂粒子が塗布されていることを特徴とする画像形成装置。
（２）前記クリーニングブレード表面に塗布される球形シリコーン樹脂粒子が不定形形状を有する樹脂と混合塗布されていることを特徴とする前記（１）に記載の画像形成装置。
（３）前記クリーニングブレード表面に塗布される不定形形状を有する樹脂がフッ素樹脂からなることを特徴とする前記（２）に記載の画像形成装置。
（４）前記感光体の表面保護層に含有される無機フィラーが金属酸化物であることを特徴とする前記（１）〜（３）のいずれかに記載の画像形成装置。
（５）前記感光体の表面保護層に含有される金属酸化物が少なくとも酸化アルミニウムであることを特徴とする前記（４）に記載の画像形成装置。
（６）前記感光体の表面保護層に含有される無機フィラーの平均粒径が０．１〜２．０μｍであることを特徴とする前記（１）〜（５）のいずれかに記載の画像形成装置。
（７）前記感光体の表面保護層に電荷輸送物質を含有することを特徴とする前記（１）〜（６）のいずれかに記載の画像形成装置。
（８）前記感光体の表面保護層に含有される電荷輸送物質が高分子電荷輸送物質であることを特徴とする前記（７）に記載の画像形成装置。
（９）前記感光体の表面保護層に含有される高分子電荷輸送物質が少なくともトリアリールアミン構造を主鎖および／または側鎖に有するポリカーボネートであることを特徴とする前記（８）に記載の画像形成装置。
（１０）画像形成装置本体と、該本体に対して着脱自在に装着しうるプロセスカートリッジを有し、該プロセスカートリッジが、少なくとも前記（１）〜（９）のいずれかに記載のクリーニング装置と感光体とをカートリッジ容器に組み込んで構成したものであることを特徴とする画像形成装置。
【００１５】
【発明の実施の形態】
本発明は、少なくとも帯電、画像露光、現像、クリーニングの各手段、および感光体を有する画像形成装置において、該感光体が、少なくとも感光層、樹脂中に無機フィラーを分散した表面保護層を有し、しかも該表面保護層の十点平均粗さＲｚが０．３〜２．０μｍである感光体と、該感光体の表面をクリーニングするクリーニングブレードを有し、しかも該クリーニングブレード表面に球形シリコーン樹脂粒子が塗布されていることを特徴とする画像形成装置に関するものである。
【００１６】
繰り返し使用される感光体にあっては、表面層には帯電、トナー現像、紙への転写、クリーニング等のプロセスにより電気的、機械的外力が直接加えられるため、耐摩耗性、耐傷性に対する耐久性が要求されてきた。このような課題に対し、硬度の高い無機フィラーを表面層に含有させることにより耐摩耗性が著しく向上し、摩擦による表面の摩耗、傷の発生が防止できる。しかしながら、表面凹凸性が大きくなり、かつ表面保護層に硬度が高いフィラーが含有された結果、クリーニングブレードエッジ部を感光体に圧接させることで感光体表面に一部残留したトナーを除去する際、感光体の駆動トルクが増大し、ブレードめくれやブレード鳴き等が発生しやすくなるという問題が生じていた。
【００１７】
今後、さらなる高耐久化を考えた場合、大粒径のフィラーを表面保護層に分散させる手段が有効であり、感光体の耐摩耗性は著しく向上する。しかし同時に、表面凹凸性は大きくなる方向のため、前述した感光体とクリーニングブレード間で発生するブレードめくれやブレード鳴きをさらに悪化させる。さらに、ブレードエッジ部が歪み、トナーのすり抜け、画像品質の低下や地肌汚れの原因を引き起こしやすく、ブレードエッジ部が欠け、クリーニングブレードの耐久性が維持できない等不十分な点が有る。
【００１８】
このようなクリーニング不良による黒スジ等の画像不良の問題といったように、トレードオフにある耐摩耗性とクリーニング特性との関係がさらにクローズアップされる。
これらの課題を解消するため、クリーニングブレードエッジ部に潤滑剤を塗布することで、感光体との摩擦力の低減化が図られてきたが、従来の潤滑剤ではその効果は不十分であった。
【００１９】
これに対し、クリーニングブレードに球形シリコーン樹脂粒子を塗布する本発明の構成により、フィラーを表面保護層に含有する感光体との間に発生するブレード鳴きやめくれといった問題を解消することができる。すなわち、流動性に優れ、かつ潤滑効果の高い球形シリコーン樹脂粒子がクリーニングブレードと感光体との間に介在することで、これがマイクロベアリングのコロとなって作用するため両者間の摩擦力が低減する。その結果、感光体の回転によって、ブレードのエッジ部が感光体に引きずられることにより発生するブレードめくれやブレードの微振動に起因するブレード鳴きが抑制される。
【００２０】
また、球形の形状を有するために、例えば帯電手段に用いられるローラ等による物理的な力によって押しつぶされ、装置を構成する部材に付着することで画像に悪影響を及ぼすといった問題も起こりにくい。
特に、平均粒径が０．１〜１０μｍの樹脂粒子を用いることが好ましく、クリーニングブレードと感光体の当接部における潤滑性が極めて有効に維持される。その効果は、０．１〜１０μｍの範囲において粒径が小さいほど期待できる。また、さらにはクリーニングブレードに塗布された潤滑剤の平均粒径≦トナーの平均粒径とすることでトナーのすり抜けを抑制し、クリーニング性はいっそう向上される。
【００２１】
また、凹凸形状を有する不定形樹脂、さらに好ましくは、フッ素樹脂を本発明の球形シリコーン樹脂粒子と混合することによりその効果はいっそう顕著になる。このフッ素樹脂は、フィラーによって、凹凸が形成された表面保護層とアンカー効果で付着しやすく、潤滑効果はいっそう維持される。
【００２２】
以上のように、本発明の画像形成装置とすることにより、クリーニングブレードと感光体との間に生ずるブレードめくれやブレード鳴きといった問題を解消し、さらに優れたクリーニング性、および感光体の耐久性を向上する。
【００２３】
以下、図面に沿って、本発明を詳細に説明する。
図１は、本発明の電子写真プロセスおよび電子写真方式の画像形成装置を説明するための概略図である。
電子写真プロセスは、感光体１を中心に、順に帯電装置２、画像露光装置３、現像装置４、転写装置５、分離装置６、クリーニング装置７が配置され、更に、定着装置８、及び被転写体９（コピー用紙やＯＨＰシートなど）を配置したカールソンプロセスによる方式である。
【００２４】
図１において、感光体１は導電性支持体上に、導電性支持体上に少なくとも感光層、樹脂中に無機フィラーを分散した保護層が設けられてなる。感光体１はドラム状の形状を示しているが、シート状、エンドレスベルト状のものであっても良い。
帯電装置２（コロナ帯電法、接触帯電法、感光体に数十μｍ隔離して配置された非接触帯電法のうち、いずれか１方法）により、感光体１は画像形成に必要な表面電位に帯電される。帯電部材２−１に高圧電源回路が接続され、直流電圧若しくは交流電圧を重畳した直流電圧の、いずれかの電圧が発生する回路で構成される。
【００２５】
コロナ生成物の影響、放電破壊等を勘案すれば、画像品質が保証される範囲内で、画像形成に必要な暗部電位Ｖｄは可能な限り低くする方が良く、現像装置位置での暗部電位Ｖｄは−３５０〜−８００Ｖの範囲の一定値になるように設定することが望ましい。
帯電方式は、コロナ帯電方法に比べてオゾン生成が遙かに少ない、環境面に有利な接触帯電方法、またはコロナ生成物の発生は多くなるが、非接触帯電方法が好適に使用出来る。帯電に使用される帯電部材には、ローラ状、ブラシ状、シート状形状部材の他、磁性紛を使用した磁気ブラシなどがあり、本発明ではいずれも使用可能である。画像品質、帯電安定性、耐久性等を勘案すると、弾性部材を使用したローラ帯電方法が望ましい。
【００２６】
図１に記載されているような、ローラ方式の帯電部材は、例えば、φ５〜φ１５（ｍｍ）のＳＵＳ製丸棒の芯金に弾性部材を被覆して作製される。感光体を帯電する弾性部材には、エピクロルヒドリンゴム、ウレタンゴムやエピクロルヒドリンゴムに、導電性カーボン、炭素繊維粉末、イオン導電剤などの抵抗制御材を添加し、必要に応じてフッ素系樹脂などの撥水剤を添加して、体積抵抗を１×１０５〜１×１０１４（Ω・ｃｍ）に調整したものが使用される。適用される体積抵抗率は、接触帯電部材と非接触帯電部材とで変える必要がある。
【００２７】
ブラシ帯電方法を使用する場合には、例えばブラシ一本が３〜１０デニールの導電性繊維（例えば、ポリエステル繊維にカーボン、イオン導電剤などを添加した繊維）を１０〜１００フィラメント／束、８０〜６００本／ｍｍの密度で支持体に植毛し、毛足を１〜１０ｍｍの間でカットした導電性ブラシが好適に使用できる。
【００２８】
一方、磁気ブラシ帯電方法を使用する場合には、例えば平均粒径が２５μｍのＺｎ−Ｃｕフェライト粒子と、平均粒径が１０μｍのＺｎ−Ｃｕフェライト粒子を、重量比で１：０．０５の割合で混合して、それぞれの平均粒径の位置にピークを有する、平均粒径２５μｍのフェライト粒子を、中抵抗樹脂層でコートした磁性粒子を用いて、その被覆磁性粒子をスリーブ上に、厚さ１ｍｍでコートして、磁気ブラシとして使用する。
【００２９】
感光体に印加される電界強度は、現像装置すなわち潜像を現像する位置で（−）１．３×１０５〜４．５×１０５（Ｖ／ｃｍ）で有ることが望ましい。この電界強度は１０〜３０μｍの感光体を（−）３５０〜８００（Ｖ）帯電するのに相当する。画像形成時の感光体に掛かる電界強度が大きいと、感光層にピンホールが発生した場合に放電破壊現象に到る確率が高くなり、電界強度が低い場合には、画像品質が貧弱に成る可能性が高くなるため、感光層には適正な電界強度に設定することが重要である。
【００３０】
帯電後、感光体１には、画像露光装置３により、ＣＣＤ（電荷結合素子）で読みとられた原稿画像、或いはパーソナルコンピューターなどから送信されたデジタル信号を、一個若しくは複数個のＬＤ（Ｌａｓｅｒ  Ｄｉｏｄｅ）素子、若しくはＬＥＤ（Ｌａｓｅｒ  Ｅｍｉｔｔｉｎｇ  Ｄｉｏｄｅ）アレイ、凸レンズ、ポリゴンミラー、シリンドリカルレンズ等で構成される画像露光装置３によって、６０〜２０μｍ程度のドット径に絞り込まれた単波長の光像が感光体面に照射され、入力信号に応じた静電潜像が形成される。ＬＤ素子もしくはＬＥＤアレイ（波長：７８０〜４００ｎｍ）は感光体の最高感度領域若しくはその近傍の発振波長の素子が選択される。発振波長が短くなるほど、スポット径を絞り込む事が出来るため、４００〜４５０ｎｍ程度の短波長側に発振波長を有するＬＤ素子は１２００や２４００ｄｐｉ等の高解像度を得る場合に有利である。
【００３１】
この静電潜像を可視化するために、１成分トナー（磁性トナー）、もしくは、トナーとキャリアからなる２成分系の現像剤を使用した現像装置４が使用される。
現像手段４により感光体上に現像されたトナーは、転写装置５の受像媒体（コロナ放電式、ローラ、ベルト式など）により、搬送された被転写体９（コピー用紙やＯＨＰシートなど）に転写され、分離装置６により被転写体９は感光体１より引き離され、定着装置８に送られ、ハードコピーとなる。
【００３２】
一方、コピー用紙分離後の感光体上の残留トナーはポリウレタンゴムやシリコーンゴム、ネオプレンゴム、フッ素ゴム等の材料から成るクリーニングブレード７−１、もしくは／さらにポリエチレンや、ナイロン、炭素繊維などの繊維から構成されるクリーニングブラシと併用して構成されるクリーニング装置７により清掃され、一連の複写プロセスが終了する。一般に使用されるクリーニングブレードの形状は、コストの面から、板厚が１．５〜３ｍｍ程度の短冊状弾性体（ポリウレタンゴム）が使用される。
【００３３】
本発明においては、クリーニングブレードに前述の球形シリコーン樹脂粒子が塗布されてなる。
これらのブレードを固定する手段として、アルミニウム、燐青銅、鉄、真鍮などの金属、ポリカーボネート、ポリ塩化ビニル、デルリン、ポリエチレンテレフタレートなどの樹脂、アルミナなどのセラミック部材を板やケーシングに加工してクリーニングブレードを取り付ける事ができるが、加工性や強靱性、温度変形がない、さびないなどの特性からクロムメッキした鉄板、アルミニウム板のような１〜３ｍｍ程度の肉厚の金属板が好適である。
【００３４】
以上に示すような画像形成手段は、複写機、ファクシミリ、プリンター内に固定して組み込まれていてもよいが、プロセスカートリッジの形でそれら装置内に組み込まれてもよい。プロセスカートリッジとは、感光体を内蔵し、他に帯電手段、露光手段、現像手段、転写手段、クリーニング手段、除電手段を含んだ１つの装置（部品）である。プロセスカートリッジの形状等は多く挙げられるが、一般的な例として、図２に示すものが挙げられる。この場合も、本発明における感光体１は導電性支持体上に、少なくとも感光層、樹脂中に無機フィラーを分散した保護層が設けられてなる。
【００３５】
以下、本発明に用いられる感光体を図面に沿って説明する。
図３は、本発明における電子写真感光体の構成例を示す断面図であり、導電性支持体３１上に、電荷発生材料と電荷輸送材料を主成分とする単層感光層３３が設けられ、さらに感光層上に表面保護層３６が設けられてなる。
【００３６】
図４は、本発明における感光体の別の構成例を示す断面図であり、導電性支持体３１上に、電荷発生材料を主成分とする電荷発生層３４と電荷輸送材料を主成分とする電荷輸送層３５が積層された構成をとっており、さらに電荷輸送層の上に表面保護層３６が設けられてなる。
【００３７】
図５は、本発明における電子写真感光体のさらに別の構成例を示す断面図であり、導電性支持体３１上に、下引き層３２が設けられ、電荷発生材料を主成分とする電荷発生層３４と電荷輸送材料を主成分とする電荷輸送層３５が積層された構成をとっており、さらに電荷輸送層の上に表面保護層３６が設けられてなる。
【００３８】
本発明の構成は、導電性支持体上に少なくとも、感光層、表面保護層を有していれば、上記のその他の層等、任意に組み合わされていても構わない。
以下、さらに詳細に説明する。
【００３９】
＜導電性支持体について＞
導電性支持体３１としては、体積抵抗１×１０１０Ω・ｃｍ以下の導電性を示すもの、例えば、アルミニウム、ニッケル、クロム、ニクロム、銅、金、銀、白金などの金属、酸化スズ、酸化インジウムなどの金属酸化物を、蒸着またはスパッタリングにより、フィルム状もしくは円筒状のプラスチック、紙に被覆したもの、あるいは、アルミニウム、アルミニウム合金、ニッケル、ステンレスなどの板およびそれらを、押し出し、引き抜きなどの工法で素管化後、切削、超仕上げ、研摩などの表面処理を施した管などを使用することができる。また、特開昭５２−３６０１６号公報に開示されたエンドレスニッケルベルト、エンドレスステンレスベルトも導電性支持体３１として用いることができる。
【００４０】
この他、上記支持体上に導電性粉体を適当な結着樹脂に分散して塗工したものについても、本発明の導電性支持体３１として用いることができる。この導電性粉体としては、カーボンブラック、アセチレンブラック、またアルミニウム、ニッケル、鉄、ニクロム、銅、亜鉛、銀などの金属粉、あるいは導電性酸化スズ、ＩＴＯなどの金属酸化物粉体などが挙げられる。また、同時に用いられる結着樹脂には、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート樹脂、フェノキシ樹脂、ポリカーボネート、酢酸セルロース樹脂、エチルセルロース樹脂、ポリビニルブチラール、ポリビニルホルマール、ポリビニルトルエン、ポリ−Ｎ−ビニルカルバゾール、アクリル樹脂、シリコーン樹脂、エポキシ樹脂、メラミン樹脂、ウレタン樹脂、フェノール樹脂、アルキッド樹脂などの熱可塑性、熱硬化性樹脂または光硬化性樹脂が挙げられる。このような導電性層は、これらの導電性粉体と結着樹脂とを適当な溶剤、例えば、テトラヒドロフラン、ジクロロメタン、メチルエチルケトン、トルエンなどに分散して塗布することにより設けることができる。
【００４１】
さらに、適当な円筒基体上にポリ塩化ビニル、ポリプロピレン、ポリエステル、ポリスチレン、ポリ塩化ビニリデン、ポリエチレン、塩化ゴム、テフロン（Ｒ）などの素材に前記導電性粉体を含有させた熱収縮チューブによって導電性層を設けてなるものも、本発明の導電性支持体３１として良好に用いることができる。
【００４２】
＜感光層について＞
次に感光層について説明する。感光層は積層構造でも単層構造でもよい。
積層構造の場合は、感光層は電荷発生物質を含んだ電荷発生層３４と電荷輸送物質を含んだ電荷輸送層３５から構成される。また、単層構造の場合には、感光層は少なくとも電荷発生物質を含んだ層から構成される。
以下、積層構造の感光層及び単層構造の感光層のそれぞれについて述べる。
【００４３】
＜感光層が積層構造からなるもの＞
電荷発生層
電荷発生層３４は、画像露光により潜像電荷を発生分離させることを目的とし、電荷発生物質を主成分とする層で、必要に応じてバインダー樹脂を併用することもできる。電荷発生物質としては、無機系材料と有機系材料を用いることができる。
【００４４】
無機系材料には、結晶セレン、アモルファスセレン、セレン−テルル、セレン−テルル−ハロゲン、セレン−ヒ素化合物や、アモルファスシリコン等が挙げられる。アモルファスシリコンにおいては、ダングリングボンドを水素原子、ハロゲン原子でターミネートしたものや、ホウ素原子、リン原子等をドープしたものが良好に用いられる。
【００４５】
一方、有機系材料としては、公知の材料を用いることができる。例えば、金属フタロシアニン、無金属フタロシアニン等のフタロシアニン系顔料、アズレニウム塩顔料、スクエアリック酸メチン顔料、カルバゾール骨格を有するアゾ顔料、トリフェニルアミン骨格を有するアゾ顔料、ジフェニルアミン骨格を有するアゾ顔料、ジベンゾチオフェン骨格を有するアゾ顔料、フルオレノン骨格を有するアゾ顔料、オキサジアゾール骨格を有するアゾ顔料、ビススチルベン骨格を有するアゾ顔料、ジスチリルオキサジアゾール骨格を有するアゾ顔料、ジスチリルカルバゾール骨格を有するアゾ顔料、ペリレン系顔料、アントラキノン系または多環キノン系顔料、キノンイミン系顔料、ジフェニルメタン及びトリフェニルメタン系顔料、ベンゾキノン及びナフトキノン系顔料、シアニン及びアゾメチン系染料、インジゴイド系顔料、ビスベンズイミダゾール系顔料などが挙げられる。これらの電荷発生物質は、単独または２種以上の混合物として用いることができる。
【００４６】
電荷発生層３４に用いられる結着樹脂としては、ポリアミド、ポリウレタン、エポキシ樹脂、ポリケトン、ポリカーボネート、シリコーン樹脂、アクリル樹脂、ポリビニルブチラール、ポリビニルホルマール、ポリビニルケトン、ポリスチレン、ポリスルホン、ポリ−Ｎ−ビニルカルバゾール、ポリアクリルアミド、ポリビニルベンザール、ポリエステル、フェノキシ樹脂、塩化ビニル−酢酸ビニル共重合体、ポリ酢酸ビニル、ポリフェニレンオキシド、ポリアミド、ポリビニルピリジン、セルロース系樹脂、カゼイン、ポリビニルアルコール、ポリビニルピロリドン等が挙げられる。
結着樹脂の量は、電荷発生物質１００重量部に対し０〜５００重量部、好ましくは１０〜３００重量部が適当である。
【００４７】
ここで用いられる溶剤としては、イソプロパノール、アセトン、メチルエチルケトン、シクロヘキサノン、テトラヒドロフラン、ジオキサン、エチルセルソルブ、酢酸エチル、酢酸メチル、ジクロロメタン、ジクロロエタン、モノクロロベンゼン、シクロヘキサン、トルエン、キシレン、リグロイン等が挙げられるが、特にケトン系溶媒、エステル系溶媒、エーテル系溶媒が良好に使用される。
【００４８】
塗布液の塗工法としては、浸漬塗工法、スプレーコート、ビートコート、ノズルコート、スピナーコート、リングコート等の方法を用いることができる。
電荷発生層３４の膜厚は０．０１〜５μｍ程度が適当であり、好ましくは０．１〜２μｍである。
【００４９】
電荷輸送層
電荷輸送層３５は、帯電電荷を保持させ、かつ露光により電荷発生層３４で発生した電荷を移動させて保持していた帯電電荷と結合させることを目的とする層である。帯電電荷を保持させる目的達成のために電気抵抗が高いことが要求され、また保持していた帯電電荷で高い表面電位を得る目的を達成するためには、誘電率が小さくかつ電荷移動性が良いことが要求される。これらの要件を満足させるための電荷輸送層は、電荷輸送物質およびバインダー樹脂を適当な溶剤に溶解ないし分散し、これを電荷発生層３４上に塗布、乾燥することにより形成できる。
【００５０】
電荷輸送物質には、電子輸送物質と正孔輸送物質とがある。
電子輸送物質としては、例えばクロルアニル、ブロムアニル、テトラシアノエチレン、テトラシアノキノジメタン、２，４，７−トリニトロ−９−フルオレノン、２，４，５，７−テトラニトロ−９−フルオレノン、２，４，５，７−テトラニトロキサントン、２，４，８−トリニトロチオキサントン、２，６，８−トリニトロ−４Ｈ−インデノ〔１，２−ｂ〕チオフェン−４−オン、１，３，７−トリニトロジベンゾチオフェン−５，５−ジオキサイド、ベンゾキノン誘導体等の電子受容性物質が挙げられる。
【００５１】
正孔輸送物質としては、ポリ−Ｎ−ビニルカルバゾールおよびその誘導体、ポリ−γ−カルバゾリルエチルグルタメートおよびその誘導体、ピレン−ホルムアルデヒド縮合物およびその誘導体、ポリビニルピレン、ポリビニルフェナントレン、ポリシラン、オキサゾール誘導体、オキサジアゾール誘導体、イミダゾール誘導体、モノアリールアミン誘導体、ジアリールアミン誘導体、トリアリールアミン誘導体、スチルベン誘導体、α−フェニルスチルベン誘導体、ベンジジン誘導体、ジアリールメタン誘導体、トリアリールメタン誘導体、９−スチリルアントラセン誘導体、ピラゾリン誘導体、ジビニルベンゼン誘導体、ヒドラゾン誘導体、インデン誘導体、ブタジェン誘導体、ピレン誘導体等、ビススチルベン誘導体、エナミン誘導体等その他公知の材料が挙げられる。これらの電荷輸送物質は単独、または２種以上混合して用いられる。
【００５２】
結着樹脂としては、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアレート、フェノキシ樹脂、ポリカーボネート、酢酸セルロース樹脂、エチルセルロース樹脂、ポリビニルブチラール、ポリビニルホルマール、ポリビニルトルエン、ポリ−Ｎ−ビニルカルバゾール、アクリル樹脂、シリコーン樹脂、エポキシ樹脂、メラミン樹脂、ウレタン樹脂、フェノール樹脂、アルキッド樹脂等の熱可塑性または熱硬化性樹脂が挙げられる。
電荷輸送物質の量は結着樹脂１００重量部に対し、２０〜３００重量部、好ましくは４０〜１５０重量部が適当である。
【００５３】
電荷輸送層３５の塗工に用いられる溶媒としては前記電荷発生層と同様なものが使用できるが、電荷輸送物質及び結着樹脂を良好に溶解するものが適している。これらの溶剤は単独で使用しても２種以上混合して使用しても良い。また、電荷輸送層３５の形成には電荷発生層３４と同様な塗工法が可能である。
また、必要により可塑剤、レベリング剤を添加することもできる。
【００５４】
電荷輸送層３５に併用できる可塑剤としては、ジブチルフタレート、ジオクチルフタレート等一般の樹脂の可塑剤として使用されているものがそのまま使用でき、その使用量は、結着樹脂１００重量部に対して０〜３０重量部程度が適当である。
【００５５】
電荷輸送層３５に併用できるレベリング剤としては、ジメチルシリコーンオイル、メチルフェニルシリコーンオイル等のシリコーンオイル類や、側鎖にパーフルオロアルキル基を有するポリマーあるいはオリゴマーが使用され、その使用量は、バインダー樹脂１００重量部に対して０〜１重量部程度が適当である。
【００５６】
電荷輸送層３５の膜厚は、５〜５０μｍ程度が適当であり、解像度、地汚れ等の画像特性及び帯電電位、感度等の電気特性上、好ましくは１０〜３０μｍ程度が適当である。
【００５７】
＜感光層が単層構造からなるもの＞
次に感光層が単層構造の場合について述べる。
単層構造は導電性支持体３１上に少なくとも電荷発生物質を結着樹脂中に分散した感光層３３を設けたものである。感光層３３は、電荷発生物質と結着樹脂の他に必要に応じて電荷輸送物質を適当な溶剤に溶解ないし分散し、これを塗布、乾燥することによって形成できる。また、必要により可塑剤やレベリング剤等を添加することもできる。それぞれ電荷発生物質、電荷輸送物質、可塑剤、レベリング剤は既に述べたものと同様のものが使用できる。
【００５８】
結着樹脂としては、既に電荷輸送層３５で挙げた結着樹脂のほかに、電荷発生層３４で挙げた結着樹脂を混合して用いてもよい。樹脂成分１００重量部に対する電荷発生物質の量は１〜４０重量部が好ましく、電荷輸送物質の量は０〜１９０重量部が好ましく、さらに好ましくは５０〜１５０重量部である。感光層は、電荷発生物質、結着樹脂を必要に応じて電荷輸送物質とともにテトラヒドロフラン、ジオキサン、ジクロロエタン、シクロヘキサン等の溶媒を用いて分散機等で分散した塗工液を、浸漬塗工法やスプレーコート、ビードコート、リングコートなどで塗工して形成できる。
感光層３３の膜厚は、５〜２５μｍ程度が適当である。
【００５９】
＜下引き層について＞
本発明の感光体においては、導電性支持体と感光層との間に下引き層３２を設けることができる。下引き層３２は一般には樹脂を主成分とするが、これらの樹脂はその上に感光層を溶剤で塗布することを考えると、一般の有機溶剤に対して耐溶剤性の高い樹脂であることが望ましい。このような樹脂としては、ポリビニルアルコール、カゼイン、ポリアクリル酸ナトリウム等の水溶性樹脂、共重合ナイロン、メトキシメチル化ナイロン等のアルコール可溶性樹脂、ポリウレタン、メラミン樹脂、フェノール樹脂、アルキッド−メラミン樹脂、エポキシ樹脂等、三次元網目構造を形成する硬化型樹脂等が挙げられる。また、下引き層にはモアレ防止、残留電位の低減等のために酸化チタン、シリカ、アルミナ、酸化ジルコニウム、酸化スズ、酸化インジウム等で例示できる金属酸化物の微粉末顔料を加えてもよい。
【００６０】
これらの下引き層３２は前述の感光層の如く適当な溶媒、塗工法を用いて形成することができる。さらに本発明の下引き層として、シランカップリング剤、チタンカップリング剤、クロムカップリング剤等を使用することもできる。この他、本発明の下引き層には、Ａｌ２Ｏ３を陽極酸化にて設けたものや、ポリパラキシリレン（パリレン）等の有機物やＳｉＯ２、ＳｎＯ２、ＴｉＯ２、ＩＴＯ、ＣｅＯ２等の無機物を真空薄膜作成法にて設けたものも良好に使用できる。このほかにも公知のものを用いることができる。下引き層の膜厚は０〜５μｍが適当である。
【００６１】
＜保護層について＞
本発明の感光体では、感光層保護の目的で表面保護層３６が設けられる。本発明の感光体の表面保護層３６は、少なくとも結着樹脂と無機フィラーを分散した十点平均粗さＲｚが０．３〜２．０μｍである層から成る。
【００６２】
本発明において、表面保護層の十点平均粗さＲｚは、東京精密（株）製の表面粗さ形状測定機サーフコム１４００Ｄ型を使用し、ＪＩＳ  Ｂ０６０１−１９８２測定法に準じて測定を行なった。
保護層の表面粗さは樹脂中に分散されるフィラーと密接な関係があり、用いられるフィラー粒径により大きく左右される。
【００６３】
ここで、感光体保護層の表面状態規定の必要性について説明する。
一般に、表面保護層の十点平均粗さＲｚが０．３μｍ未満になるようなフィラーには、平均粒径０．１μｍより小さいフィラーである。このようなフィラーを用いた場合、保護層表面は削れやすく、耐摩耗性を向上させる効果は低減する。一方、大粒径のフィラーを用いることで、耐摩耗性は著しく向上する。しかしながら、保護層表面の十点平均粗さＲｚが２．０μｍを越えるようなフィラーは、平均粒径２．０μｍより大きいフィラーである。このようなフィラーを用いた場合、耐摩耗性に優れた効果を発揮する一方で、フィラーによる表面保護層の透明性の低下や書き込み光の散乱、そして電荷発生層で発生した電荷の表面への電荷移動の妨げとなる結果、トナーにより形成されるドットが散った状態となって、解像度が大きく低下する。さらに、クリーニングブレードのエッジが変形し、クリーニング不良を起こしやすいといった問題がある。
【００６４】
したがって、本発明の構成にあるように、感光体の表面状態を、表面保護層の十点平均粗さＲｚを０．３〜２．０μｍにすることで、解像度に悪影響を与えることなく、優れた耐摩耗性とクリーニング性の両立し、長期使用に対しても高画質画像が安定して得られる画像形成装置の実現が可能となる。そのため、無機フィラーの平均粒径は０．１〜２．０μｍであることが好ましい。
【００６５】
表面保護層３６に使用される結着樹脂としてはＡＢＳ樹脂、ＡＣＳ樹脂、オレフィン−ビニルモノマー共重合体、塩素化ポリエーテル、アリル樹脂、フェノール樹脂、ポリアセタール、ポリアミド、ポリアミドイミド、ポリアクリレート、ポリアリルスルホン、ポリブチレン、ポリブチレンテレフタレート、ポリカーボネート、ポリエーテルスルホン、ポリエチレン、ポリエチレンテレフタレート、ポリイミド、アクリル樹脂、ポリメチルぺンテン、ポリプロピレン、ポリフェニレンオキシド、ポリスルホン、ポリスチレン、ＡＳ樹脂、ブタジエン−スチレン共重合体、ポリウレタン、ポリ塩化ビニル、ポリ塩化ビニリデン、エポキシ樹脂等の樹脂が挙げられる。中でも、ポリカーボネート樹脂、ポリアリレート樹脂が有効に使用される。これらの結着樹脂は、単独または２種以上の混合物として用いることができる。
【００６６】
無機フィラーとしては、銅、スズ、アルミニウム、インジウムなどの金属粉末、シリカ、酸化錫、酸化亜鉛、酸化チタン、酸化インジウム、酸化アンチモン、酸化ビスマス、アンチモンをドープした酸化錫、錫をドープした酸化インジウム等の金属酸化物、チタン酸カリウムなどの無機材料が挙げられる。特に金属酸化物が良好であり、さらには、耐摩耗性、フィラー材料固有の屈折率から、酸化アルミニウムが特に有効に利用される。
【００６７】
無機フィラーは少なくとも一種の表面処理剤で表面処理させることが可能であり、そうすることがフィラーの分散性の面から好ましい。フィラーの分散性の低下は残留電位の上昇だけでなく、塗膜の透明性の低下や塗膜欠陥の発生、さらには耐摩耗性の低下をも引き起こすため、高耐久化あるいは高画質化を妨げる大きな問題に発展する可能性がある。表面処理剤としては、従来用いられている表面処理剤すべてを使用することができるが、フィラーの絶縁性を維持できる表面処理剤が好ましい。例えば、チタネート系カップリング剤、アルミニウム系カップリング剤、ジルコアルミネート系カップリング剤、高級脂肪酸等、あるいはこれらとシランカップリング剤との混合処理や、Ａｌ２Ｏ３、ＴｉＯ２、ＺｒＯ２、シリコーン、ステアリン酸アルミニウム等、あるいはそれらの混合処理がフィラーの分散性及び画像ボケの点からより好ましい。
【００６８】
表面保護層は、無機フィラーと結着樹脂を、適当な溶剤に溶解ないし分散し、これを塗布、乾燥することにより形成できる。
必要により、電荷輸送物質、可塑剤、酸化防止剤、レベリング剤等を適量添加することもできる。
なお、表面保護層３６の厚さは１．０〜１０．０μｍの範囲であることが好ましい。薄すぎた場合は、長期的使用において、摩耗し、消失しやすくなり、厚い場合には、残留電位上昇や微細ドット再現性の低下が考えられる。
表面保護層中の結着樹脂の固形分濃度は、２０〜８０ｗｔ％であり、好ましくは４０〜７０ｗｔ％である。
【００６９】
感光層上に表面保護層を設ける方法としては、浸漬塗工方法、リングコート法、スプレー塗工方法など用いられる。
このうち一般的な表面保護層の製膜方法としては、微小開口部を有するノズルより塗料を吐出し、霧化することにより生成した微小液滴を感光層上に付着させて塗膜を形成するスプレー塗工方法が用いられる。
【００７０】
表面保護層には残留電位低減、応答性改良のため、電荷輸送物質を含有しても良い。電荷輸送物質は、電荷輸送層の説明のところに記載した材料を用いることができる。電荷輸送物質として、低分子電荷輸送物質を用いる場合には、保護層中における濃度傾斜を有しても構わない。耐摩耗性向上のため、表面側を低濃度にすることは有効な手段である。
【００７１】
また、保護層には電荷輸送物質としての機能と結着樹脂の機能を持った高分子電荷輸送物質も良好に使用される。これら高分子電荷輸送物質から構成される保護層は耐摩耗性に優れたものである。高分子電荷輸送物質としては、公知の材料が使用できるが、ポリカーボネート、ポリウレタン、ポリエステル、ポリエーテルのいずれか一つの重合体であり、特に、トリアリールアミン構造を主鎖および／または側鎖に含むポリカーボネートが好ましい。中でも、下記一般式（１）〜（１０）で表される高分子電荷輸送物質が良好に用いられ、これらを以下に例示し、具体例を示す。
【００７２】
【化１】
2004233881.tif 000003
［式中、Ｒ１、Ｒ２、Ｒ３はそれぞれ独立して置換もしくは無置換のアルキル基又はハロゲン原子、Ｒ４は水素原子又は置換もしくは無置換のアルキル基、Ｒ５、Ｒ６は置換もしくは無置換のアリール基、ｏ、ｐ、ｑはそれぞれ独立して０〜４の整数、ｋ、ｊは組成を表し、０．１≦ｋ≦１、０≦ｊ≦０．９、ｎは繰り返し単位数を表し５〜５０００の整数である。Ｘは脂肪族の２価基、環状脂肪族の２価基、または下記一般式で表される２価基を表す。
【化２】
2004233881.tif 000004
｛式中、Ｒ１０１、Ｒ１０２は各々独立して置換もしくは無置換のアルキル基、アリール基またはハロゲン原子を表す。ｌ、ｍは０〜４の整数、Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（式中Ｚは脂肪族の２価基を表す。）または、
【化３】
2004233881.tif 000005
（式中、ａは１〜２０の整数、ｂは１〜２０００の整数、Ｒ１０３、Ｒ１０４は置換または無置換のアルキル基又はアリール基を表す。）を表す。ここで、Ｒ１０１とＲ１０２、Ｒ１０３とＲ１０４は、それぞれ同一でも異なってもよい。｝］
【００７３】
【化４】
2004233881.tif 000006
（式中、Ｒ７、Ｒ８は置換もしくは無置換のアリール基、Ａｒ１、Ａｒ２、Ａｒ３は同一または異なるアリレン基を表す。Ｘ、ｋ、ｊおよびｎは、前記一般式（１）の場合と同じである。）
【００７４】
【化５】
2004233881.tif 000007
（式中、Ｒ９、Ｒ１０は置換もしくは無置換のアリール基、Ａｒ４、Ａｒ５、Ａｒ６は同一又は異なるアリレン基を表す。Ｘ、ｋ、ｊおよびｎは、前記一般式（１）の場合と同じである。）
【００７５】
【化６】
2004233881.tif 000008
（式中、Ｒ１１、Ｒ１２は置換もしくは無置換のアリール基、Ａｒ７、Ａｒ８、Ａｒ９は同一又は異なるアリレン基、ｐは１〜５の整数を表す。Ｘ、ｋ、ｊおよびｎは、前記一般式（１）の場合と同じである。）
【００７６】
【化７】
2004233881.tif 000009
（式中、Ｒ１３、Ｒ１４は置換もしくは無置換のアリール基、Ａｒ１０、Ａｒ１１、Ａｒ１２は同一又は異なるアリレン基、Ｘ１、Ｘ２は置換もしくは無置換のエチレン基、又は置換もしくは無置換のビニレン基を表す。Ｘ、ｋ、ｊおよびｎは、前記一般式（１）の場合と同じである。）
【００７７】
【化８】
2004233881.tif 000010
（式中、Ｒ１５、Ｒ１６、Ｒ１７、Ｒ１８は置換もしくは無置換のアリール基、Ａｒ１３、Ａｒ１４、Ａｒ１５、Ａｒ１６は同一又は異なるアリレン基、Ｙ１、Ｙ２、Ｙ３は単結合、置換もしくは無置換のアルキレン基、置換もしくは無置換のシクロアルキレン基、置換もしくは無置換のアルキレンエーテル基、酸素原子、硫黄原子、ビニレン基を表し同一であっても異なってもよい。Ｘ、ｋ、ｊおよびｎは、前記一般式（１）の場合と同じである。）
【００７８】
【化９】
2004233881.tif 000011
（式中、Ｒ１９、Ｒ２０は水素原子、置換もしくは無置換のアリール基を表し、Ｒ１９とＲ２０は環を形成していてもよい。Ａｒ１７、Ａｒ１８、Ａｒ１９は同一又は異なるアリレン基を表す。Ｘ、ｋ、ｊおよびｎは、前記一般式（１）の場合と同じである。）
【００７９】
【化１０】
2004233881.tif 000012
（式中、Ｒ２１は置換もしくは無置換のアリール基、Ａｒ２０、Ａｒ２１、Ａｒ２２、Ａｒ２３は同一又は異なるアリレン基を表す。Ｘ、ｋ、ｊおよびｎは、前記一般式（１）の場合と同じである。）
【００８０】
【化１１】
2004233881.tif 000013
（式中、Ｒ２２、Ｒ２３、Ｒ２４、Ｒ２５は置換もしくは無置換のアリール基、Ａｒ２４、Ａｒ２５、Ａｒ２６、Ａｒ２７、Ａｒ２８は同一又は異なるアリレン基を表す。Ｘ、ｋ、ｊおよびｎは、前記一般式（１）の場合と同じである。）
【００８１】
【化１２】
2004233881.tif 000014
（式中、Ｒ２６、Ｒ２７は置換もしくは無置換のアリール基、Ａｒ２９、Ａｒ３０、Ａｒ３１は同一又は異なるアリレン基を表す。Ｘ、ｋ、ｊおよびｎは、前記一般式（１）の場合と同じである。）
【００８２】
また、本発明においては、耐環境性の改善のため、とりわけ、感度低下、残留電位の上昇を防止する目的で、各層に酸化防止剤、可塑剤、滑剤、紫外線吸収剤、低分子電荷輸送物質およびレベリング剤を添加することが出来る。また塗工液中のフィラー分散性向上のために分散安定剤を添加することができる。これらの化合物の代表的な材料を以下に記す。
【００８３】
各層に添加できる酸化防止剤として、例えば下記のものが挙げられるがこれらに限定されるものではない。
（ａ）フェノール系化合物
２，６−ジ−ｔ−ブチル−ｐ−クレゾール、ブチル化ヒドロキシアニソール、２，６−ジ−ｔ−ブチル−４−エチルフェノ−ル、ｎ−オクタデシル−３−（４′−ヒドロキシ−３′，５′−ジ−ｔ−ブチルフェノール）、２，２′−メチレン−ビス−（４−メチル−６−ｔ−ブチルフェノ−ル）、２，２′−メチレン−ビス−（４−エチル−６−ｔ−ブチルフェノ−ル）、４，４′−チオビス−（３−メチル−６−ｔ−ブチルフェノ−ル）、４，４′−ブチリデンビス−（３−メチル−６−ｔ−ブチルフェノール）、１，１，３−トリス−（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス−［メチレン−３−（３′，５′−ジ−ｔ−ブチル−４′−ヒドロキシフェニル）プロピオネート］メタン、ビス［３，３′−ビス（４′−ヒドロキシ−３′−ｔ−ブチルフェニル）ブチリックアッシド］グリコールエステル、トコフェロール類など。
【００８４】
（ｂ）パラフェニレンジアミン類
Ｎ−フェニル−Ｎ′−イソプロピル−ｐ−フェニレンジアミン、Ｎ，Ｎ′−ジ−ｓｅｃ−ブチル−ｐ−フェニレンジアミン、Ｎ−フェニル−Ｎ−ｓｅｃ−ブチル−ｐ−フェニレンジアミン、Ｎ，Ｎ′−ジ−イソプロピル−ｐ−フェニレンジアミン、Ｎ，Ｎ′−ジメチル−Ｎ，Ｎ′−ジ−ｔ−ブチル−ｐ−フェニレンジアミンなど。
【００８５】
（ｃ）ハイドロキノン類
２，５−ジ−ｔ−オクチルハイドロキノン、２，６−ジドデシルハイドロキノン、２−ドデシルハイドロキノン、２−ドデシル−５−クロロハイドロキノン、２−ｔ−オクチル−５−メチルハイドロキノン、２−（２−オクタデセニル）−５−メチルハイドロキノンなど。
【００８６】
（ｄ）有機硫黄化合物類
ジラウリル−３，３′−チオジプロピオネ−ト、ジステアリル−３，３′−チオジプロピオネート、ジテトラデシル−３，３′−チオジプロピオネートなど。
【００８７】
（ｅ）有機燐化合物類
トリフェニルホスフィン、トリ（ノニルフェニル）ホスフィン、トリ（ジノニルフェニル）ホスフィン、トリクレジルホスフィン、トリ（２，４−ジブチルフェノキシ）ホスフィンなど。
【００８８】
各層に添加できる可塑剤として、例えば下記のものが挙げられるがこれらに限定されるものではない。
（ａ）リン酸エステル系可塑剤
リン酸トリフェニル、リン酸トリクレジル、リン酸トリオクチル、リン酸オクチルジフェニル、リン酸トリクロルエチル、リン酸クレジルジフェニル、リン酸トリブチル、リン酸トリ−２−エチルヘキシル、リン酸トリフェニルなど。
【００８９】
（ｂ）フタル酸エステル系可塑剤
フタル酸ジメチル、フタル酸ジエチル、フタル酸ジイソブチル、フタル酸ジブチル、フタル酸ジヘプチル、フタル酸ジ−２−エチルヘキシル、フタル酸ジイソオクチル、フタル酸ジ−ｎ−オクチル、フタル酸ジノニル、フタル酸ジイソノニル、フタル酸ジイソデシル、フタル酸ジウンデシル、フタル酸ジトリデシル、フタル酸ジシクロヘキシル、フタル酸ブチルベンジル、フタル酸ブチルラウリル、フタル酸メチルオレイル、フタル酸オクチルデシル、フマル酸ジブチル、フマル酸ジオクチルなど。
【００９０】
（ｃ）芳香族カルボン酸エステル系可塑剤
トリメリット酸トリオクチル、トリメリット酸トリ−ｎ−オクチル、オキシ安息香酸オクチルなど。
【００９１】
（ｄ）脂肪族二塩基酸エステル系可塑剤
アジピン酸ジブチル、アジピン酸ジ−ｎ−ヘキシル、アジピン酸ジ−２−エチルヘキシル、アジピン酸ジ−ｎ−オクチル、アジピン酸−ｎ−オクチル−ｎ−デシル、アジピン酸ジイソデシル、アジピン酸ジカプリル、アゼライン酸ジ−２−エチルヘキシル、セバシン酸ジメチル、セバシン酸ジエチル、セバシン酸ジブチル、セバシン酸ジ−ｎ−オクチル、セバシン酸ジ−２−エチルヘキシル、セバシン酸ジ−２−エトキシエチル、コハク酸ジオクチル、コハク酸ジイソデシル、テトラヒドロフタル酸ジオクチル、テトラヒドロフタル酸ジ−ｎ−オクチルなど。
【００９２】
（ｅ）脂肪酸エステル誘導体
オレイン酸ブチル、グリセリンモノオレイン酸エステル、アセチルリシノール酸メチル、ペンタエリスリトールエステル、ジペンタエリスリトールヘキサエステル、トリアセチン、トリブチリンなど。
【００９３】
（ｆ）オキシ酸エステル系可塑剤
アセチルリシノール酸メチル、アセチルリシノール酸ブチル、ブチルフタリルブチルグリコレート、アセチルクエン酸トリブチルなど。
【００９４】
（ｇ）エポキシ可塑剤
エポキシ化大豆油、エポキシ化アマニ油、エポキシステアリン酸ブチル、エポキシステアリン酸デシル、エポキシステアリン酸オクチル、エポキシステアリン酸ベンジル、エポキシヘキサヒドロフタル酸ジオクチル、エポキシヘキサヒドロフタル酸ジデシルなど。
【００９５】
（ｈ）二価アルコールエステル系可塑剤
ジエチレングリコールジベンゾエート、トリエチレングリコールジ−２−エチルブチラートなど。
【００９６】
（ｉ）含塩素可塑剤
塩素化パラフィン、塩素化ジフェニル、塩素化脂肪酸メチル、メトキシ塩素化脂肪酸メチルなど。
【００９７】
（ｊ）ポリエステル系可塑剤
ポリプロピレンアジペート、ポリプロピレンセバケート、ポリエステル、アセチル化ポリエステルなど。
【００９８】
（ｋ）スルホン酸誘導体
ｐ−トルエンスルホンアミド、ｏ−トルエンスルホンアミド、ｐ−トルエンスルホンエチルアミド、ｏ−トルエンスルホンエチルアミド、トルエンスルホン−Ｎ−エチルアミド、ｐ−トルエンスルホン−Ｎ−シクロヘキシルアミドなど。
【００９９】
（ｌ）クエン酸誘導体
クエン酸トリエチル、アセチルクエン酸トリエチル、クエン酸トリブチル、アセチルクエン酸トリブチル、アセチルクエン酸トリ−２−エチルヘキシル、アセチルクエン酸−ｎ−オクチルデシルなど。
【０１００】
（ｍ）その他
ターフェニル、部分水添ターフェニル、ショウノウ、２−ニトロジフェニル、ジノニルナフタリン、アビエチン酸メチルなど。
【０１０１】
各層に添加できる滑剤としては、例えば下記のものが挙げられるがこれらに限定されるものではない。
（ａ）炭化水素系化合物
流動パラフィン、パラフィンワックス、マイクロワックス、低重合ポリエチレンなど。
【０１０２】
（ｂ）脂肪酸系化合物
ラウリン酸、ミリスチン酸、パルチミン酸、ステアリン酸、アラキジン酸、ベヘン酸など。
【０１０３】
（ｃ）脂肪酸アミド系化合物
ステアリルアミド、パルミチルアミド、オレインアミド、メチレンビスステアロアミド、エチレンビスステアロアミドなど。
【０１０４】
（ｄ）エステル系化合物
脂肪酸の低級アルコールエステル、脂肪酸の多価アルコールエステル、脂肪酸ポリグリコールエステルなど。
【０１０５】
（ｅ）アルコール系化合物
セチルアルコール、ステアリルアルコール、エチレングリコール、ポリエチレングリコール、ポリグリセロールなど。
【０１０６】
（ｆ）金属石けん
ステアリン酸鉛、ステアリン酸カドミウム、ステアリン酸バリウム、ステアリン酸カルシウム、ステアリン酸亜鉛、ステアリン酸マグネシウムなど。
【０１０７】
（ｇ）天然ワックス
カルナバロウ、カンデリラロウ、蜜ロウ、鯨ロウ、イボタロウ、モンタンロウなど。
【０１０８】
（ｈ）その他
シリコーン化合物、フッ素化合物など。
【０１０９】
各層に添加できる紫外線吸収剤として、例えば下記のものが挙げられるがこれらに限定されるものではない。
（ａ）ベンゾフェノン系
２−ヒドロキシベンゾフェノン、２，４−ジヒドロキシベンゾフェノン、２，２′，４−トリヒドロキシベンゾフェノン、２，２′，４，４′−テトラヒドロキシベンゾフェノン、２，２′−ジヒドロキシ４−メトキシベンゾフェノンなど。
【０１１０】
（ｂ）サルシレート系
フェニルサルシレート、２，４−ジ−ｔ−ブチルフェニル−３，５−ジ−ｔ−ブチル−４−ヒドロキシベンゾエートなど。
【０１１１】
（ｃ）ベンゾトリアゾール系
（２′−ヒドロキシフェニル）ベンゾトリアゾール、（２′−ヒドロキシ−５′−メチルフェニル）ベンゾトリアゾール、（２′−ヒドロキシ−５′−メチルフェニル）ベンゾトリアゾール、（２′−ヒドロキシ−３′−ターシャリブチル−５′−メチルフェニル）５−クロロベンゾトリアゾール
【０１１２】
（ｄ）シアノアクリレート系
エチル−２−シアノ−３，３−ジフェニルアクリレート、メチル２−カルボメトキシ３（パラメトキシ）アクリレートなど。
【０１１３】
（ｅ）クエンチャー（金属錯塩系）
ニッケル（２，２′−チオビス（４−ｔ−オクチル）フェノレート）ノルマルブチルアミン、ニッケルジブチルジチオカルバメート、コバルトジシクロヘキシルジチオホスフェートなど。
【０１１４】
（ｆ）ＨＡＬＳ（ヒンダードアミン）
ビス（２，２，６，６−テトラメチル−４−ピペリジル）セバケート、ビス（１，２，２，６，６−ペンタメチル−４−ピペリジル）セバケート、１−［２−〔３−（３，５−ジ−ｔ−ブチル−４−ヒドロキシフェニル）プロピオニルオキシ〕エチル］−４−〔３−（３，５−ジ−ｔ−ブチル−４−ヒドロキシフェニル）プロピオニルオキシ〕−２，２，６，６−テトラメチルピリジン、８−ベンジル−７，７，９，９−テトラメチル−３−オクチル−１，３，８−トリアザスピロ〔４，５〕ウンデカン−２，４−ジオン、４−ベンゾイルオキシ−２，２，６，６−テトラメチルピペリジンなど。
【０１１５】
【実施例】
以下、本発明を実施例及び比較例によりさらに詳細に説明するが、これにより本発明の態様が限定されるものではない。なお、実施例中使用する部は、すべて重量部を表す。
【０１１６】
＜表面保護層の十点平均粗さＲｚの測定＞
表面保護層の十点平均粗さＲｚは、東京精密（株）製の表面粗さ形状測定機サーフコム１４００Ｄ型を使用し、ＪＩＳ  Ｂ０６０１−１９８２測定法に準じて測定を行なったものである。
【０１１７】
感光体作製例１
φ３０ｍｍのアルミニウムドラム上に、下記組成の下引き層用塗工液、電荷発生層用塗工液、電荷輸送層用塗工液、保護層用塗工液を順次、塗布乾燥することにより、３．５μｍの下引き層、０．２μｍの電荷発生層、２５μｍの電荷輸送層を形成した。
次いで無機フィラー含有の保護層用塗工液を電荷輸送層上にスプレー塗工し、膜厚５μｍの保護層を設け、本発明の電子写真感光体を作製した。
【０１１８】
〔下引き層用塗工液〕
アルキッド樹脂（ベッコゾール
１３０７−６０−ＥＬ、大日本インキ化学工業社製）              ６部
メラミン樹脂（スーパーベッカミン
Ｇ−８２１−６０、大日本インキ化学工業社製）                  ４部
酸化チタン（ＣＲ−ＥＬ  石原産業社製）                        ４０部
メチルエチルケトン                                          ２００部
【０１１９】
〔電荷発生層用塗工液〕
下記構造式で表されるビスアゾ顔料                            ２．５部
【化１３】
2004233881.tif 000015
ポリビニルブチラール（ＸＹＨＬ：ＵＣＣ製）                  ０．５部
シクロヘキサノン                                            ２００部
メチルエチルケトン                                            ８０部
【０１２０】
〔電荷輸送層用塗工液〕
ビスフェノールＺポリカーボネート
（パンライトＴＳ−２０５０：帝人化成製）                    １０部
下記構造式で表される低分子電荷輸送物質（Ｄ−１）                ７部
【化１４】
2004233881.tif 000016
テトラヒドロフラン                                          １００部
１％シリコーンオイル
（ＫＦ−５０−１００ＣＳ：信越化学工業製）テトラヒドロフラン  １部
【０１２１】
〔保護層用塗工液〕
酸化アルミニウム（スミコランダムＡＡ−０３：住友化学工業製）    ２部
ポリカルボン酸（ＢＹＫ−Ｐ１０４：ビックケミー製）        ０．０２部
ビスフェノールＺポリカーボネート
（パンライトＴＳ−２０５０：帝人化成製）                      ４部
低分子電荷輸送物質（電荷輸送層記載の低分子電荷輸送物質Ｄ−１）  ３部
シクロヘキサノン                                              ６０部
テトラヒドロフラン                                          ２００部
【０１２２】
感光体作製例２
感光体作製例１における保護層用塗工液を下記組成のものに変更した以外は、感光体作製例１と同様に感光体を作製した。
〔保護層用塗工液〕
酸化アルミニウム（ＡＭＳ−９：住友化学工業製）                  ２部
ポリカルボン酸（ＢＹＫ−Ｐ１０４：ビックケミー製）        ０．０２部
ビスフェノールＺポリカーボネート
（パンライトＴＳ−２０５０、帝人化成製）                      ４部
低分子電荷輸送物質（Ｄ−１）                                    ３部
シクロヘキサノン                                              ６０部
テトラヒドロフラン                                          ２００部
【０１２３】
感光体作製例３
感光体作製例１における保護層用塗工液を下記組成のものに変更した以外は、感光体作製例１と同様に感光体を作製した。
〔保護層用塗工液〕
酸化アルミニウム（ＡＭ−２７：住友化学工業製）                  ２部
ポリカルボン酸（ＢＹＫ−Ｐ１０４：ビックケミー製）        ０．０２部
ビスフェノールＺポリカーボネート
（パンライトＴＳ−２０５０、帝人化成製）                      ４部
低分子電荷輸送物質（Ｄ−１）                                    ３部
シクロヘキサノン                                              ６０部
テトラヒドロフラン                                          ２００部
【０１２４】
感光体作製例４
感光体作製例１における保護層用塗工液を下記組成のものに変更した以外は、感光体作製例１と同様に感光体を作製した。
〔保護層用塗工液〕
酸化アルミニウム（ＡＫＰ−Ｇ００８：住友化学工業製）            ２部
ポリカルボン酸（ＢＹＫ−Ｐ１０４：ビックケミー製）        ０．０２部
ビスフェノールＺポリカーボネート
（パンライトＴＳ−２０５０、帝人化成製）                      ４部
低分子電荷輸送物質（Ｄ−１）                                    ３部
シクロヘキサノン                                              ６０部
テトラヒドロフラン                                          ２００部
【０１２５】
感光体作製例５
感光体作製例１における保護層用塗工液を下記組成のものに変更した以外は、感光体作製例１と同様に感光体を作製した。
〔保護層用塗工液〕
酸化アルミニウム（ＡＬ−３１−０３：住友化学工業製）            ２部
ポリカルボン酸（ＢＹＫ−Ｐ１０４：ビックケミー製）        ０．０２部
ビスフェノールＺポリカーボネート
（パンライトＴＳ−２０５０、帝人化成製）                      ４部
低分子電荷輸送物質（Ｄ−１）                                    ３部
シクロヘキサノン                                              ６０部
テトラヒドロフラン                                          ２００部
【０１２６】
感光体作製例６
感光体作製例１における保護層用塗工液を下記組成のものに変更した以外は、感光体作製例１と同様に感光体を作製した。
〔保護層用塗工液〕
酸化アルミニウム（スミコランダムＡＡ−０３：住友化学工業製）    ２部
ポリカルボン酸（ＢＹＫ−Ｐ１０４：ビックケミー製）        ０．０２部
ビスフェノールＺポリカーボネート
（パンライトＴＳ−２０５０、帝人化成製）                      ４部
下記構造式で表される高分子電荷輸送物質                          ７部
【化１５】
2004233881.tif 000017
［ｋ＝０．４２、ｊ＝０．５８、ｎ＝重合度、Ｍｗ＝１６００００（ポリスチレン換算）］
シクロヘキサノン                                              ６０部
テトラヒドロフラン                                          ２００部
【０１２７】
感光体作製例７
感光体作製例１において、電荷輸送層を３０μｍとし、保護層を設けない以外は感光体作製例１と同様に感光体を作製した。
【０１２８】
（実施例１）
感光体作製例１の感光体と、固体潤滑剤として、球形シリコーン樹脂微粒子（東芝シリコーン（株）製のトスパール１０５、平均粒径：０．５μｍ）を塗布したクリーニングブレードを画像露光光源：６５５ｎｍの半導体レーザー（ポリゴン・ミラーによる書き込み）に改造したイマジオＭＦ２００にて初期時、および１０万枚（Ａ４）の通紙試験後のブレードめくれとブレード鳴き発生の有無を、さらに１０万枚通紙後のクリーニング性、画像品質、摩耗量を評価した。
初期、および１０万枚通紙後のブレード鳴き評価については、以下のように行なった。
○・・・ブレード鳴きが発生せず、良好
△・・・ブレード鳴きがごく稀に発生し、音量は小さい
×・・・ブレード鳴きが連続的に発生し、音量も大きい
【０１２９】
（実施例２）
感光体作製例２の感光体を用いた以外は、実施例１と同様にして評価を行なった。
【０１３０】
（実施例３）
感光体作製例３の感光体を用いた以外は、実施例１と同様にして評価を行なった。
【０１３１】
（実施例４）
固体潤滑剤として、球形シリコーン樹脂微粒子（東芝シリコーン（株）製のトスパール１２０、平均粒径：２．０μｍ）を用いた以外は、実施例１と同様にして評価を行なった。
【０１３２】
（実施例５）
固体潤滑剤として、球形シリコーン樹脂微粒子（東芝シリコーン（株）製のトスパール１４５、平均粒径：４．５μｍ）を用いた以外は、実施例１と同様にして評価を行なった。
【０１３３】
（実施例６）
固体潤滑剤として、実施例１記載の球形シリコーン樹脂微粒子と不定形形状を有するフッ素樹脂としてポリフッ化ビニリデン（ペンウォルト社製、商品名：ＫＹＮＡＲ）を混合使用した以外は、実施例１と同様にして評価を行なった。
【０１３４】
（実施例７）
感光体作製例６の感光体を用いた以外は、実施例１と同様にして評価を行なった。
【０１３５】
（比較例１）
感光体作製例４の感光体を用いた以外は、実施例１と同様にして評価を行なった。
【０１３６】
（比較例２）
感光体作製例５の感光体を用いた以外は、実施例１と同様にして評価を行なった。
【０１３７】
（比較例３）
固体潤滑剤として、不定形形状を有するシリコーン樹脂微粒子（東芝シリコーン（株）製のトスパール２４０、平均粒径：４．０μｍ）を用いた以外は、実施例１と同様にして評価を行なった。
【０１３８】
（比較例４）
固体潤滑剤として、不定形形状を有するフッ化黒鉛（セントラル硝子（株）製セフボン−ＣＭＦ、平均粒径：０．１μｍ）を用いた以外は、実施例１と同様にして評価を行なった。
【０１３９】
（比較例５）
固体潤滑剤を塗布していないクリーニングブレードを用いた以外は、実施例１と同様にして評価を行なった。
【０１４０】
（比較例６）
感光体作製例７の感光体を用いた以外は、実施例１と同様にして評価を行なった。
【０１４１】
以上、実施例および比較例について、表面保護層に含有されるフィラー名と表面保護層の特性値、およびクリーニングブレードに塗布される潤滑剤の種類、特性値の一覧を表１に示す。
【表１】
2004233881.tif 000018
【０１４２】
評価結果を表２に示す。
【表２】
2004233881.tif 000019
【０１４３】
【発明の効果】
以上のように、本発明により、感光体のクリーニング性を高く維持しながら、クリーニングブレードの振動に起因するブレード鳴き等の異常音の発生を抑制し、さらに、優れた耐摩耗性とクリーニング性を有し、長期使用に対しても高画質画像が安定して得られる画像形成装置、および画像形成装置用プロセスカートリッジを着脱自在に装着した画像形成装置を提供することができる。
【図面の簡単な説明】
【図１】本発明に使用される複写プロセスを説明する画像形成装置の概略図である。クリーニング手段として、クリーニングブレードを使用している。
【図２】プロセスカートリッジの一例を示す。図では、感光体、帯電装置、クリーニング装置、転写装置が一体的に組み込まれた構成になっている。
【図３】本発明の画像形成装置に係る感光体の層構成を示す断面図である。
【図４】本発明の画像形成装置に係る感光体の別の層構成を示す断面図である。
【図５】本発明の画像形成装置に係る感光体のさらに別の層構成を示す断面図である。
【符号の説明】
１  電子写真用感光体（感光体）
２  帯電装置
２−１  帯電部材
３  画像露光装置
４  現像装置
５  転写装置
６  分離装置
７  クリーニング装置
７−１  クリーニングブレード
８  定着装置
９  被転写体（コピー用紙）
３１  導電性支持体
３２  下引き層
３３  単層感光層
３４  電荷発生層
３５  電荷輸送層
３６  表面保護層
【図１】
2004233881.tif 000020
【図２】
2004233881.tif 000021
【図３】
2004233881.tif 000022
【図４】
2004233881.tif 000023
【図５】
2004233881.tif 000024